(57)【特許請求の範囲】
【請求項１】
少なくとも接着層を包含するボンディングシートにおいて、該接着層が、下記（ｉ）、（ｉｉ）および（ｉｉｉ）：
（ｉ）ポリイミド樹脂
（ｉｉ）エポキシ樹脂
（ｉｉｉ）硬化促進剤または硬化剤
を含有する樹脂組成物からなり、ここで、該ポリイミド樹脂が、Ｎ，Ｎ−ジメチルホルムアミド、１，４−ジオキサン、１，３−ジオキソラン、テトラヒドロフラン、のいずれの有機溶媒に対しても、２０℃で１０％以上の溶解性を示す可溶性ポリイミド樹脂であり、
該可溶性ポリイミド樹脂が、下式（１）で表されるエステル酸二無水物を含む酸二無水物成分と、ジアミン成分またはジイソシアナート成分との反応により得られるポリイミド樹脂であり、
前記ジアミン成分は、下式（３）で表されるジアミンを含むジアミン成分であり、前記ジイソシアナート成分は、下式（３）で表されるジイソシアナートまたは４，４´−ジフェニルメタンジイソシアナートを含むジイソシアナート成分であることを特徴とする、ボンディングシート。
【化１】
0004620834.tif 000022
（式中、Ｘは、−（ＣＨ２）ｋ−、または芳香環を含む二価の基を示し、ｋは１〜１０の整数。）
【化２】
0004620834.tif 000023
（式中、Ａは、−ＮＨ２、−ＮＣＯを示す。式中、Ｙは、−Ｃ（＝Ｏ）−、−ＳＯ２−、−Ｏ−、−Ｓ−、−（ＣＨ２）ｍ−、−ＮＨＣＯ−、−Ｃ（ＣＨ３）２−、−Ｃ（ＣＦ３）２−、−Ｃ（＝Ｏ）Ｏ−、または結合を示す。ｍおよびｎは１以上５以下の整数である。）
【請求項２】
可溶性ポリイミド樹脂のガラス転移温度が１２０℃以上、吸水率が２．０％以下であることを特徴とする、請求項１に記載のボンディングシート。
【請求項３】
可溶性ポリイミド樹脂が、下式（２）で表される２，２−ビス（４−ヒドロキシフェニル）プロパンジベンゾエート−３，３’，４，４’−テトラカルボン酸二無水物を含む酸二無水物成分と、前記ジアミン成分または前記ジイソシアナート成分との反応により得られるポリイミド樹脂であることを特徴とする、請求項１または２に記載のボンディングシート。
【化３】
0004620834.tif 000024
【請求項４】
可溶性ポリイミド樹脂が、下式（４）で表される１，３−ビス（アミノフェノキシ）ベンゼンまたは下式（５）で表される１，３−ビス（イソシアナートフェノキシ）ベンゼンを含むジアミン成分またはジイソシアナート成分と、前記酸二無水物成分との反応により得られるポリイミド樹脂であることを特徴とする、請求項１ないし３のいずれか１項に記載のボンディングシート。
【化４】
0004620834.tif 000025
【化５】
0004620834.tif 000026
【請求項５】
接着層を構成する樹脂組成物の主成分が、
イ）可溶性ポリイミド樹脂    １００重量部
ロ）エポキシ樹脂 ３〜１００重量部
ハ）硬化促進剤または硬化剤 ０．５〜５０重量部
である、請求項１ないし４のいずれか１項に記載のボンディングシート。
【請求項６】
少なくとも片面に離型フィルムを有する、請求項１ないし５のいずれか１項に記載のボンディングシート。
【請求項７】
離型フイルムが、ＰＥＴ（ポリエチレンテレフタレート）またはＰＥＮ（ポリエチレンナフタレート）を主体とする離型フイルムであることを特徴とする、請求項６に記載のボンディングシート。
【発明の詳細な説明】
【０００１】
【発明の属する技術分野】
本発明は、フレキシブル印刷回路基板用ボンディングシート、ＴＡＢ（Ｔａｐｅ  Ａｕｔｏｍａｔｅｄ  Ｂｏｎｄｉｎｇ）用テープに使用するボンディングシート、複合リードフレーム用ボンディングシート、および積層材料等に使用されるボンディングシートに関する。
【０００２】
【従来の技術】
近年、電子機器の高機能化、高性能化、小型化が進んでおり、それらに伴って用いられる電子部品に対する小型化、軽量化が求められてきている。そのため半導体素子パッケージ方法やそれらを実装する配線材料または配線部品も、より高密度、高機能、かつ、高性能なものが求められるようになってきた。特に、半導体パッケージ、ＣＯＬ（チップ・オン・リード）パッケージおよびＬＯＣ（リード・オン・チップ）パッケージ、ＭＣＭ（Ｍｕｌｔｉ  Ｃｈｉｐ  Ｍｏｄｕｌｅ）等の高密度実装材料や多層ＦＰＣ（フレキシブル印刷回路基板）等のプリント配線板材料、さらには航空宇宙材料として好適に用いることのできる、良好な接着性を示す材料が求められている。例えばプリント配線板材料においては、高密度の実装化が進み、フレキシブル印刷回路基板の多層化要求が高まるにつれ、各層の貼り合わせに使用されるボンディングシートには一層の性能向上が望まれているが、これまでのものは接着性、耐熱性および柔軟性と加工性等に難点があるため、しばしば問題になっている。
【０００３】
このような背景において、接着性、耐熱性および柔軟性と加工性の良好なボンディングシートが強く要求されている。
【０００４】
従来ボンディングシート用の接着剤としては、ＮＢＲ／フェノール樹脂、エポキシ・フェノール樹脂／ＮＢＲ、ＮＢＲ／エポキシ樹脂、エポキシ樹脂／ポリエステル樹脂、エポキシ樹脂／アクリル樹脂、アクリル樹脂等が用いられていた。
【０００５】
しかしこれらの接着剤には一長一短があり、例えばＮＢＲ系は、熱劣化が大きく、接着性に優れているフェノール系およびエポキシ系の接着剤は、柔軟性に劣る。柔軟性に優れているポリエステル系の接着剤は耐熱性が低い。柔軟性に優れているアクリル系の接着剤は耐熱性が低く、高温、長時間の加熱、圧着が必要であり、加工性に劣るなどの点で問題が生じており、いまだ満足できるものを見ない現状である。
【０００６】
これらを解決するために、ポリイミドが検討されている。ポリイミドは、種々の有機ポリマーの中でも耐熱性に優れているため、宇宙、航空分野から電子通信分野まで幅広く用いられ、接着剤としても用いられている。
【０００７】
例えば、芳香族ポリイミドは、優れた耐熱性、機械特性、電気特性等により、電気電子材料に広く用いられている。しかしながら、一般的な芳香族ポリイミドは不溶不融である。そのため、溶液状で被着体に塗布する耐熱性接着剤用途等では、前駆体である溶液状のポリアミック酸溶液を被着体に塗布し、加熱等によりイミド化反応を完了させる方法が採られてきた。しかしこの方法では、イミド化を完了させるために３００℃近い高温を要することや、イミド化時の縮合水の発生により、欠陥の発生等が起こる。また、他の樹脂、例えば熱硬化性樹脂とポリアミック酸溶液を混合すると、熱硬化性樹脂がポリアミック酸中のアミド基と反応する場合もあって、混合する樹脂の選択が制限される。そこで可溶性のポリイミドが種々検討されており、特開平１１−０７１４５７号や特開平１１−２２２５２３号公報にはシロキサン構造を有する可溶性ポリイミドが開示されている。しかしながら、これらの可溶性ポリイミドは、シロキサン含有量が多いと耐熱性が低下し、シロキサン含有量が少ないと溶解性が発現し難くなり吸水率も高いといった問題を有しており、良好な溶解性と、高耐熱性、低吸水率を併せ持つポリイミドを得ることは困難である。
【０００８】
一方、前述したとおり、耐熱性の高いポリイミド系接着剤は、接着するために３００℃前後の高温と高圧力を要し、接着力もそれほど高いとはいえない。
【０００９】
また、従来のポリイミド系接着剤は吸水率が高く、例えば、吸水率の高いポリイミド系接着剤を使用したリードフレームを半田浴に浸漬する際、膨れ等を生じやすいといった問題を有していた。
【００１０】
【発明が解決しようとする課題】
本発明は、かかる現状にかんがみ前記問題点を解消して接着性、耐熱性、柔軟性、加工性、および低吸水率性にすぐれたボンディングシートの提供を目的とするものである。
【００１１】
【課題を解決するための手段】
本発明者らは、上記目的を達成するために、鋭意研究を行ってきた結果、後述する特定のポリイミドおよびエポキシ樹脂を含む樹脂組成物からなる接着剤により上記目的を達成するボンディングシートが得られることを見い出し、本発明に至った。
【００１２】
すなわち、本発明は、少なくとも接着層を包含するボンディングシートにおいて、該接着層が、ポリイミド樹脂およびエポキシ樹脂を含有する樹脂組成物からなり、ここで、該ポリイミド樹脂が、Ｎ，Ｎ−ジメチルホルムアミド、１，４−ジオキサン、１，３−ジオキソラン、テトラヒドロフラン、のいずれの有機溶媒に対しても、２０℃で１０％以上の溶解性を示す可溶性ポリイミド樹脂であることを特徴とする、ボンディングシートを提供する。
【００１３】
なお、ここでいう可溶性ポリイミド樹脂の溶解性とは、溶液１００ｇ中の溶質（可溶性ポリイミド樹脂）の量（グラム数）を百分率で表した溶解度をさす。
【００１４】
可溶性ポリイミド樹脂は、ガラス転移温度が１２０℃以上、吸水率が２．０％以下であることが好ましい。
【００１５】
そして、可溶性ポリイミド樹脂は、好ましくは、下式（１）で表されるエステル酸二無水物を含む酸二無水物成分と、ジアミン成分またはジイソシアナート成分との反応により得られるポリイミド樹脂である。
【００１６】
【化６】
0004620834.tif 000002
（式中、Ｘは、
−（ＣＨ2）k−、または芳香環を含む二価の基を示し、ｋは１〜１０の整数。）
ここで、前記エステル酸二無水物としては、２，２−ビス（４−ヒドロキシフェニル）プロパンジベンゾエート−３，３’，４，４’−テトラカルボン酸二無水物；下式（２）が好ましい。
【００１７】
【化７】
0004620834.tif 000003
また、可溶性ポリイミド樹脂は、好ましくは、下式（３）で表されるジアミンまたはジイソシアナートを含むジアミン成分またはジイソシアナート成分と、酸二無水物成分との反応により得られるポリイミド樹脂である。
【００１８】
【化８】
0004620834.tif 000004
（式中、Ａは、
−ＮＨ2、−ＮＣＯを示す。
式中、Ｙは、
−Ｃ（＝Ｏ）−、−ＳＯ2−、−Ｏ−、−Ｓ−、−（ＣＨ2）m−、−ＮＨＣＯ−、−Ｃ（ＣＨ3）2−、−Ｃ（ＣＦ3）2−、−Ｃ（＝Ｏ）Ｏ−、または結合を示す。ｍおよびｎは１以上５以下の整数である。）
ここで、前記式（３）で表されるジアミンとしては１，３−ビス（アミノフェノキシ）ベンゼン；下式（４）が好ましく、ジイソシアナートとしては１，３−ビス（イソシアナートフェノキシ）ベンゼン；下式（５）が好ましい。
【００１９】
【化９】
0004620834.tif 000005
【００２０】
【化１０】
0004620834.tif 000006
一方、本発明のボンディングシートを構成する接着層の樹脂組成物は、好ましくは、
イ）可溶性ポリイミド樹脂            １００重量部
ロ）エポキシ樹脂                ３〜１００重量部
ハ）硬化促進剤または硬化剤  ０．５〜  ５０重量部
を主成分とする。
【００２１】
さらに、本発明のボンディングシートは、好ましくは、少なくとも片面に離型フィルムを有する。
【００２２】
ここで、離型フィルムとしては、ＰＥＴ（ポリエチレンテレフタレート）またはＰＥＮ（ポリエチレンナフタレート）を主体とするフイルムが好ましい。
【００２３】
【発明の実施の形態】
本発明のボンディングシートは少なくとも接着層を包含する。この接着層は、Ｎ，Ｎ−ジメチルホルムアミド、１，４−ジオキサン、１，３−ジオキソラン、テトラヒドロフラン、のいずれの有機溶媒に対しても、２０℃で１０％以上の溶解性を示す可溶性ポリイミド樹脂とエポキシ樹脂を含有する樹脂組成物からなる。
【００２４】
可溶性ポリイミド樹脂は、一般的なポリイミドにも適用される合成手順により製造できる。以下に代表的な合成手順を示す。
【００２５】
まず、酸二無水物成分とジアミン成分とを有機溶媒中で反応させてポリアミド酸を合成する。この場合、酸二無水物成分とジアミン成分は、等モル又はほぼ等モル、好ましくは酸二無水物成分：ジアミン成分＝０．９８：１〜１．０２：１のモル比で用い、各成分の添加順序は任意である。
【００２６】
ここで、酸二無水物は下式（１）で表されるエステル酸二無水物が好ましく、エステル酸二無水物を用いて合成したポリイミド樹脂は低吸水率性を有するので、反応させる酸二無水物成分の５０モル％以上、より好ましくは７０モル％以上、特には９０モル％以上用いることが好ましい。
【００２７】
【化１１】
0004620834.tif 000007
（式中、Ｘは、
−（ＣＨ2）k−、または芳香環を含む二価の基を示し、ｋは１〜１０の整数。）
式（１）で表されるエステル酸二無水物としては、２，２−ビス（４−ヒドロキシフェニル）プロパンジベンゾエート−３，３’，４，４’−テトラカルボン酸二無水物、ｐ−フェニレンビス（トリメリット酸モノエステル無水物）、４，４’−ビフェニレンビス（トリメリット酸モノエステル無水物）、１，４−ナフタレンビス（トリメリット酸モノエステル無水物）、１，２−エチレンビス（トリメリット酸モノエステル無水物）、１，３−トリメチレンビス（トリメリット酸モノエステル無水物）、１，４−テトラメチレンビス（トリメリット酸モノエステル無水物）、１，５−ペンタメチレンビス（トリメリット酸モノエステル無水物）、１，６−ヘキサメチレンビス（トリメリット酸モノエステル無水物）などが好ましく、これらの１種を、または２種以上を組み合わせて酸二無水物成分の一部または全部として用いることができる。
【００２８】
上記のエステル酸二無水物のうち特に式（２）；
【００２９】
【化１２】
0004620834.tif 000008
で表される２，２−ビス（４−ヒドロキシフェニル）プロパンジベンゾエート−３，３’，４，４’−テトラカルボン酸二無水物（以下ＥＳＤＡと表す。）を用いると低吸水率性に加えて溶媒に対する溶解性や加工特性や耐熱性においてバランスがとれたポリイミド樹脂が得られるため特に好ましい。
【００３０】
一方、酸二無水物成分と反応させるジアミンは、下式（３）で表されるジアミンが好ましく（但しこの場合の置換基Ａは、ＮＨ2である。）、これらの１種を、または２種以上を組み合わせてジアミン成分として用いることができる。
【００３１】
【化１３】
0004620834.tif 000009
（式中、Ａは、
−ＮＨ2、−ＮＣＯを示す。
式中、Ｙは、
−Ｃ（＝Ｏ）−、−ＳＯ2−、−Ｏ−、−Ｓ−、−（ＣＨ2）m−、−ＮＨＣＯ−、−Ｃ（ＣＨ3）2−、−Ｃ（ＣＦ3）2−、−Ｃ（＝Ｏ）Ｏ−、または結合を示す。ｍおよびｎは１以上５以下の整数である。）
式（３）で表されるジアミンを用いて合成したポリイミド樹脂は、有機溶媒に対する良好な溶解性を示すので、反応させるジアミン成分の５０モル％以上、より好ましくは７０モル％以上、特には９０モル％以上が好ましく用いられる。なお、式（３）において、複数個のＹは各繰り返し単位間で同一であっても異なっていても良く、各ベンゼン環には、メチル基やエチル基などの炭化水素基やＢｒやＣｌなどのハロゲン基が導入されていても良い。
【００３２】
式（３）のジアミンのうち、１，３−ビス（アミノフェノキシ）ベンゼン；式（４）を用いたポリイミド樹脂は、より良好な溶解性を示し、反応させるジアミン成分の５０モル％以上、より好ましくは７０モル％以上、特には９０モル％以上が好ましく用いられる。
【００３３】
【化１４】
0004620834.tif 000010
更に、メタ位にアミノ基を有する１，３−ビス（３−アミノフェノキシ）ベンゼンを用いると、パラ位にアミノ基を有する１，３−ビス（４−アミノフェノキシ）ベンゼンを用いる場合よりも更に良好な溶解性を示すポリイミドが得られるので、１，３−ビス（３−アミノフェノキシ）ベンゼンは特に好ましいジアミン成分である。
【００３４】
ポリアミド酸の合成に用いる有機溶媒としては、一般的にはジメチルホルムアミド、ジメチルアセトアミド、Ｎーメチルー２−ピロリドン、ジメチルスルホキシド、フェノール、クレゾール、クロロフェノール等の非プロトン系極性溶媒または、フェノール系溶媒が挙げられ、これらを単独又は２種以上の混合溶媒として用いることもできる。更にこれらの極性溶媒とともにアセトン、トルエン、ベンゼン等のポリアミド酸の非溶媒との混合溶媒も用いることができる。
【００３５】
反応温度は８０℃以下、好ましくは０〜５０℃である。反応時間は３０分〜５０時間で任意に設定できる。反応が進行するにつれてポリアミド酸が生成し、反応液の粘度が上昇する。
【００３６】
ポリイミドはポリアミド酸を脱水閉環して得られる。脱水閉環は熱的な方法によっても化学的な方法によっても行うことができる。熱的脱水閉環はポリアミド酸の溶液を加熱して行っても良いし、ポリアミド酸溶液をガラス板、金属板、ＰＥＴ（ポリエチレンテレフタレート）等のフィルム状の支持体に流延又は塗布し、８０℃〜３００℃で熱処理して行っても良い。またテフロンコート等の離型処理を施した容器に直接ポリアミド酸溶液を入れ、減圧下で加熱乾燥させ、ポリイミドを得ることもできる。加熱時間は処理量や加熱温度により異なるが、一般には最高温度に達してから１分〜５時間の範囲が好ましい。
【００３７】
化学的に閉環する方法では上記ポリアミド酸溶液に化学量論以上の脱水剤と必要に応じて触媒量の３級アミンを加え、熱的に脱水閉環する方法と同様な加熱処理を行なって、目的のポリイミドを得ることができる。上記脱水剤としては一般的には無水酢酸、無水プロピオン酸等の酸無水物が使用される。また、上記３級アミンとしてはピリジン、イソキノリン、トリメチルアミン、イミダゾール、ピコリン等が挙げられる。
【００３８】
本発明の可溶性ポリイミド樹脂を得る他の方法として、有機溶媒中または有機溶媒の非存在下で、酸二無水物成分とジイソシアナート成分とを反応させる方法が挙げられる。この方法によれば、ポリアミド酸を経由せずに直接ポリイミドを得ることが出来る。
【００３９】
ここで、好ましい酸二無水物としては、上述したジアミン成分との反応に好ましく用いられる酸二無水物が全て当てはまる。
【００４０】
一方、酸二無水物成分と反応させるジイソシアナートは、前記式（３）で表されるジイソシアナートが好ましく（但しこの場合の置換基Ａは、ＮＣＯである。）、これらの１種を、または２種以上を組み合わせてジイソシアナート成分として用いることができる。
【００４１】
式（３）で表されるジイソシアナートを用いて合成したポリイミド樹脂は、有機溶媒に対する良好な溶解性を示すので、反応させるジイソシアナート成分の５０モル％以上、より好ましくは７０モル％以上、特には９０モル％以上が好ましく用いられる。なお、式（３）において、複数個のＹは各繰り返し単位間で同一であっても異なっていても良く、各ベンゼン環には、メチル基やエチル基などの炭化水素基やＢｒやＣｌなどのハロゲン基が導入されていても良い。
【００４２】
式（３）のジイソシアナートのうち、１，３−ビス（イソシアナートフェノキシ）ベンゼン；式（５）を用いたポリイミド樹脂は、より良好な溶解性を示し、反応させるジアミン成分の５０モル％以上、より好ましくは７０モル％以上、特には９０モル％以上が好ましく用いられる。
【００４３】
【化１５】
0004620834.tif 000011
更に、メタ位にイソシアナート基を有する１，３−ビス（３−イソシアナートフェノキシ）ベンゼンを用いると、パラ位にイソシアナート基を有する１，３−ビス（４−イソシアナートフェノキシ）ベンゼンを用いる場合よりも更に良好な溶解性を示すポリイミドが得られるので、１，３−ビス（３−イソシアナートフェノキシ）ベンゼンは特に好ましいジイソシアナート成分である。
【００４４】
以上説明した合成手順によりにＮ，Ｎ−ジメチルホルムアミド、１，４−ジオキサン、１，３−ジオキソラン、テトラヒドロフラン、のいずれの有機溶媒に対しても、２０℃で１０％以上の溶解性を示す可溶性ポリイミド樹脂が得られる。
【００４５】
上記の可溶性ポリイミド樹脂およびエポキシ樹脂を含む樹脂組成物からなる接着層を有するボンディングシートを、電子材料分野等の接着剤として用いる場合、ポリイミドの吸水率は２．０％以下が好ましいが、より好ましくは１．５％以下、特に好ましくは１．０％以下である。このように低い吸水率の可溶性ポリイミド樹脂を使用すれば誘電特性が良好な電子回路基板材料が得やすい等の理由による。また、ガラス転移温度は１２０℃以上が好ましいが、より好ましくは１５０℃以上、特に好ましくは１６０℃以上である。特に２４０℃前後の半田リフロー炉を通す基板材料に用いる場合には、１６０℃以上のガラス転移温度は重要である。
【００４６】
更に、上記の可溶性ポリイミド樹脂が、Ｎ，Ｎ−ジメチルホルムアミド、１，４−ジオキサン、１，３−ジオキソラン、テトラヒドロフラン、のいずれの有機溶媒に対しても、２０℃で１０％以上の溶解性を示すことはを本発明のボンディングシートを作製する上で好ましいが、コストや生産効率、作業環境等の点から溶解性は１５％以上がより好ましく、２０％以上は特に好ましい。
【００４７】
本発明のボンディングシートの接着層を構成する樹脂組成物に含まれるエポキシ樹脂としては、例えばビスフェノールＡ型エポキシ樹脂、ノボラック樹脂等のグリシジルエーテル型、環状脂肪族エポキシ樹脂、芳香族型エポキシ樹脂、ハロゲン化エポキシ樹脂等を単独または２種以上を混合して用いることができる。具体的には、ビスフェノールＡ型エポキシ樹脂（油化シェルエポキシ社製エピコート８２８，８３４，１００１，１００２，１００３，１００４，１００５，１００７，１０１０，１１００Ｌ、等）、臭素化ビスフェノールＡ型エポキシ樹脂（油化シェルエポキシ社製エピコート５０５０，５０５１，５０５１Ｈ等）、ｏ−クレゾールノボラック型エポキシ樹脂（油化シェルエポキシ社製、エピコートＥＳＣＮ―２２０Ｌ、２２０Ｆ、２２０Ｈ、２２０ＨＨ、１８０Ｈ６５、等）、ノボラック型（油化シェルエポキシ製１０３２Ｈ６０、日本化薬社製ＥＰＰＮ−５０２Ｈ、等）、ナフタレンアラルキルノボラック型（新日鐵化学社製ＥＳＮ−３７５、ＥＳＮ−１８５、等）、ビフェノール型（油化シェルエポキシ社製ＹＸ４０００Ｈ、等）、等が挙げられるが、これらに限定されるものではない。
【００４８】
更に、本発明のボンディングシートの接着層を構成する樹脂組成物に硬化促進剤または硬化剤を添加することは好ましい。
【００４９】
硬化促進剤としては、イミダゾール系化合物、例えば２−アルキルイミダゾール、２−アルキル−４−メチルイミダゾール、２−アルキル−４−エチルイミダゾール、１−（２−シアノエチル）−２−アルキルイミダゾール（アルキル基の炭素数は１〜４が好ましい）、２−フェニルイミダゾール、２，４−ジフェニルイミダゾール、２−フェニル−４−メチルイミダゾール等がある。他の硬化促進剤としては、酸無水物、例えば無水フタル酸、無水テトラヒドロフタル酸、無水ヘキサヒドロフタル酸、無水トリメリット酸等がある。更に他の硬化促進剤としては、アミン系物質、例えばジエチレントリアミン、トリエチレンテトラミン、メタキシレンジアミン、ジアミンフェニルメタン等が挙げられる。これらは、単独もしくは２種以上を混合して用いることができる。
【００５０】
硬化剤としては、例えば、３，３’−ＤＤＳ（３，３’−ジアミノジフェニルスルフォン）、４，４’−ＤＤＳ（４，４’−ジアミノジフェニルスルフォン）、等を含む市販のものは全て使用可能で、特に限定されない。
【００５１】
なお、本発明のボンディングシートの接着層を構成する樹脂組成物は、好ましくは、下記の主成分からなる。
イ）可溶性ポリイミド樹脂            １００重量部
ロ）エポキシ樹脂                ３〜１００重量部
ハ）硬化促進剤または硬化剤  ０．５〜  ５０重量部
より好ましくは、以下の通りである。
イ）可溶性ポリイミド樹脂            １００重量部
ロ）エポキシ樹脂                ５〜  ５０重量部
ハ）硬化促進剤または硬化剤      １〜  ２０重量部
特に好ましくは、以下の通りである。
イ）可溶性ポリイミド樹脂            １００重量部
ロ）エポキシ樹脂                ８〜  ３０重量部
ハ）硬化促進剤または硬化剤      ２〜  １５重量部
本発明は、上記イ）、ロ）、ハ）を主成分とする樹脂組成物からなる接着層によって、最も好ましく所期の目的効果を達成する。上記組成の範囲外では、次のような不都合が生じるおそれがある。すなわち、
ロ）成分のエポキシ樹脂が３重量部未満では、接着性が低下し、１００重量部を越えると、耐熱性が低下するおそれがある。
【００５２】
ハ）成分の硬化促進剤または硬化剤が、０．５重量部未満では、エポキシ樹脂の硬化が進まず、接着性が低下し、５０重量部を越えると、耐熱性が低下するおそれがある。
【００５３】
本発明のボンディングシートの製造方法は、特に限定されない。
【００５４】
前記樹脂組成物を溶媒に溶解させ、支持体上に流延または塗布し、加熱を行って溶媒を除去する方法が代表的であるが、可溶性ポリイミド樹脂に対応するポリアミド酸とエポキシ樹脂およびその他の添加剤を溶液状態で支持体上に流延または塗布し、加熱を行って溶媒の乾燥とイミド化を行ってもよい。いずれにせよ、最適な加熱温度と加熱時間は樹脂組成によって異なるので、種々の加熱温度と加熱時間を組み合わせた実験を行って条件を求めれば良い。
【００５５】
支持体上に流延または塗布する方法に制限は無い。従来公知のコンマコーター、ダイコーター、ロールコーター、ナイフコーター、リバースコーター、グラビアコーター、ブレードコーター、スピンコーター等の塗布装置を使用して流延または塗布ができる。流延または塗布の厚みは、乾燥後の接着層厚みで３〜１００μｍが好ましい。
【００５６】
支持体としては、金属ベルト、金属ドラム、プラスチックフィルム等が用いられる。プラスチックフィルムを支持体にする場合には、接着層を乾燥したのちに支持体より剥がし取らずに、そのまま巻き取ることも可能である。この場合、プラスチックフィルムは、本発明のボンディングシートにおいてコア層又は離型フィルム層を構成する。
【００５７】
プラスチックフィルムがコア層を構成する場合は、ポリイミドフィルムが好ましい。また、離型フィルムを構成する場合には、ＰＥＴ（ポリエチレンテレフタレート）またはＰＥＮ（ポリエチレンナフタレート）を主体とするフイルムが好ましい。
【００５８】
また、支持体より引き剥がす方法を採用する場合、単層のフィルム状接着剤が得られる。この場合は、フィルム状接着剤を、例えば２枚の離型フィルムの間に貼り合わせ、離型フィルム／接着剤／離型フィルムの３枚重ねの構成のボンディングシートとすることもできる。作製方法は、例えばバッチ式でシート状に製造することもできるし、例えば連続式でロール状に積層物を巻き取って製造することもできる。
【００５９】
離型フィルムとフィルム状接着剤の積層方法は、特に限定は無いが、熱プレス法、真空プレス法、オートクレーブプレス法、熱ロールプレス法、寸動プレス等が、挙げられる。工業的には、長尺の連続加工が可能な熱ロールプレス法と寸動プレス法が好ましい。
【００６０】
【実施例】
次に実施例と比較例により、本発明を具体的に説明するが、本発明はこれらに限定されるものではない。なお、各例中の部数および％は全て重量による。
【００６１】
はじめに、合成例１〜９を示し、ポリイミドの合成比較例１〜３を示す。その後、実施例について、説明する。
【００６２】
実施例における物性の測定方法は次の通りである。
（ａ）溶解性
有機溶媒としてＮ，Ｎ−ジメチルホルムアミド、１，４−ジオキサン、１，３−ジオキソラン、テトラヒドロフランを準備し、各々の有機溶媒８０ｇにポリイミド２０ｇを加えて２０℃で充分に攪拌後、ポリイミドが完全に溶解しているか否かを目視で調べた。
（ｂ）ガラス転移温度
島津製作所  ＤＳＣ  ＣＥＬＬ  ＳＣＣ−４１示差走査熱量計（ＤＳＣ）を使用し、昇温速度１０℃／分の条件で、吸熱開始温度を測定した。この吸熱開始温度をガラス転移温度とした。ガラス転移温度が高いほど耐熱性に優れる。
（ｃ）吸水率
吸水率は、ＰＥＴ（ポリエチレンテレフタレート）フィルム上にポリイミド溶液をキャストし、１００℃×３０分加熱乾燥させた後、ＰＥＴフィルムを除去し、ピン枠に固定、さらに１７０℃×３０分加熱乾燥させ、ポリイミドシート（２５μｍ）とし、その後はＡＳＴＭ  Ｄ−５７０に準拠し、１５０℃、３０分乾燥後重量を測定し、蒸留水中に２４時間（２０℃、６０％ＲＨ環境下）浸漬後、表面に付着した水を拭き取り、重量を算出した。
吸水率（％）＝［（浸漬後重量−乾燥時重量）／乾燥時重量］×１００
（ｄ）剥離強度
剥離強度は、ＪＩＳＣ６４８１に準処して行った。接着剤を銅箔の粗面と向き合わせて接着させ、銅箔／接着剤／銅箔の構成で熱プレスした後、接着剤を硬化させた。このサンプル（銅箔／接着剤／銅箔の構成）を使用し、５mm幅のサンプルを９０°方向に５０mm/minの速度で銅箔を引きはがして剥離強度を測定した。
（ｅ）半田耐熱性
接着剤を銅箔の粗面と向き合わせて接着させ、銅箔／接着剤／銅箔の構成で熱プレスした後、接着剤を硬化させた。このサンプル（銅箔／接着剤／銅箔の構成）を常態（２０℃、６０％Ｒｈ、２４時間）で保存した後、このサンプルを、２６０℃の半田浴に１０秒間浸漬し、外観をチェックし、フクレ（膨れ）等の観測を行った。
【００６３】
（合成例１）  容量５００ｍｌのガラス製フラスコに６４．３ｇ（０．１４８７ｍｏｌ）の３，３’−ビス（アミノフェノキシフェニル）スルフォン：
【００６４】
【化１６】
0004620834.tif 000012
及びＮ，Ｎ−ジメチルホルムアミド（以下ＤＭＦと表す）２８０ｇをとり、撹拌した。ジアミン溶解後、２５℃、窒素雰囲気下でＥＳＤＡ８５．７ｇ（０．１４８７ｍｏｌ）を粘度に注目しながら徐々に添加し、粘度１５００poise（２５℃）のポリアミド酸溶液を得た。
【００６５】
このポリアミド酸溶液にＤＭＦ１５０ｇ、β−ピコリン３５ｇ、無水酢酸６０ｇを加え１時間撹拌した後、さらに１００℃の温度雰囲気下で１時間撹拌し、イミド化させた。その後、高速で撹拌したメタノール中にこの溶液を少しずつ滴下した。メタノール中に析出した糸状のポリイミドを１００℃で３０分乾燥後、ミキサーで粉砕し、メタノールでソックスレー洗浄を行い、１００℃で２時間乾燥させ、ポリイミドを得た。ガラス転移温度は１８０℃、吸水率は０．９％であった。得られたポリイミドのＤＭＦ、１，４―ジオキサン（以下ジオキサンと表す）、１，３−ジオキソラン（以下ジオキソランと表す）、テトラヒドロフラン（以下ＴＨＦと表す）のそれぞれに対する溶解性を調べたところ２０％以上の溶解性を示した。
【００６６】
（合成例２）  ジアミン成分を４，４’−［１，４−フェニレンビス（１−メチルエチリデン）］ビスアニリン：
【００６７】
【化１７】
0004620834.tif 000013
にする以外は合成例１と同様にしてポリイミドを得た。得られたポリイミドは前記いずれの有機溶媒にも２０％以上の溶解性を示し、ガラス転移温度は２３０℃、吸水率は０．８％であった。
【００６８】
（合成例３）  ジアミン成分を４，４’−［１，３−フェニレンビス（１−メチル  エチリデン）］ビスアニリン：
【００６９】
【化１８】
0004620834.tif 000014
にする以外は合成例１と同様にして、ポリイミドを得た。得られたポリイミドは前記いずれの有機溶媒にも２０％以上の溶解性を示し、ガラス転移温度は２１０℃、吸水率は０．９％であった。
【００７０】
（合成例４）  実施例１で得たポリアミド酸を減圧下、２００℃で加熱することにより、ポリイミドを得た。得られたポリイミドは前記いずれの有機溶媒にも２０％以上の溶解性を示し、ガラス転移温度は１８０℃、吸水率は０．９％であった。
【００７１】
（合成例５）  ５００ｍｌのガラス製フラスコにＤＭＦ２８０ｇをとり、４，４’−ジフェニルメタンジイソシアナート：
【００７２】
【化１９】
0004620834.tif 000015
及びＥＳＤＡを０．１４８７ｍｏｌずつ加え撹拌した。
撹拌溶液をテフロンコートしたバットにいれ、真空オーブン中２００℃、３時間加熱乾燥させ、ポリイミドを得た。得られたポリイミドは前記いずれの有機溶媒にも２０％以上の溶解性を示し、ガラス転移温度は２００℃、吸水率は０．８％であった。
【００７３】
（合成例６）  ジアミン成分を３、３’−ビス（アミノフェノキシフェニル）プロパン：
【００７４】
【化２０】
0004620834.tif 000016
０．１３３８ｍｏｌ及びα，ω−ビス（３−アミノプロピル）ポリジメチルシロキサン（ＡＰＰＳ）０．０１４９ｍｏｌとする以外は実施例１と同様にポリイミドを得た。得られたポリイミドは前記いずれの有機溶媒にも２０％以上の溶解性を示し、ガラス転移温度は１３０℃、吸水率は１．４％であった。
【００７５】
（合成例７）  容量５００ｍｌのガラス製フラスコに４３．５ｇ（０．１４８７ｍｏｌ）の１，３−ビス（３−アミノフェノキシ）ベンゼン：
【００７６】
【化２１】
0004620834.tif 000017
及びＮ，Ｎ−ジメチルホルムアミド（以下ＤＭＦと表す）２０１ｇをとり、撹拌した。ジアミン溶解後、２５℃、窒素雰囲気下でＥＳＤＡ６４．３ｇ（０．１４８７ｍｏｌ）を粘度に注目しながら徐々に添加し、粘度１５００poise（２５℃）のポリアミド酸溶液を得た。
このポリアミド酸溶液にＤＭＦ１５０ｇ、β−ピコリン３５ｇ、無水酢酸６０ｇを加え１時間撹拌した後、さらに１００℃の温度雰囲気下で１時間撹拌し、イミド化させた。その後、高速で撹拌したメタノール中にこの溶液を少しずつ滴下した。メタノール中に析出した糸状のポリイミドを１００℃で３０分乾燥後、ミキサーで粉砕し、メタノールでソックスレー洗浄を行い、１００℃で２時間乾燥させ、ポリイミドを得た。ガラス転移温度は１６０℃、吸水率は０．９％であった。得られたポリイミドのＤＭＦ、１，４−ジオキサン、１，３−ジオキソラン（以下ジオキサンと表す）、テトラヒドロフラン（以下ＴＨＦと表す）のそれぞれに対する溶解性を調べたところ２０％以上の溶解性を示した。
【００７７】
（合成例８）  合成例７で得たポリアミド酸を減圧下、２００℃で加熱することにより、ポリイミドを得た。得られたポリイミドは前記いずれの有機溶媒にも２０％以上の溶解性を示し、ガラス転移温度は１６０℃、吸水率は０．９％であった。
【００７８】
（合成例９）  ５００ｍｌのガラス製フラスコにＤＭＦ２０１ｇをとり、１，３−ビス（３−イソシアナートフェノキシ）ベンゼン：
【００７９】
【化２２】
0004620834.tif 000018
及びＥＳＤＡを０．１４８７ｍｏｌずつ加え撹拌した。
撹拌溶液をテフロンコートしたバットにいれ、真空オーブン中２００℃、３時間加熱乾燥させ、ポリイミドを得た。得られたポリイミドは前記いずれの有機溶媒にも２０％以上の溶解性を示し、ガラス転移温度は１６０℃、吸水率は０．９％であった。
【００８０】
（比較合成例１）  ＥＳＤＡをビフェニルテトラカルボン酸二無水物（ＢＰＤＡ）に変えるほかは実施例１と同様にしてポリイミドを得た。得られたポリイミドは、ＤＭＦ、ジオキサン、ジオキソラン、ＴＨＦに不溶であった。
【００８１】
（比較合成例２）  ジアミン成分を４，４’−ジアミノジフェニルエーテルに変更する以外は実施例１と同様にポリイミドを得た。得られたポリイミドは、ＤＭＦ、ジオキサン、ジオキソラン、ＴＨＦに不溶であった。
【００８２】
（比較合成例３）  容量５００ｍｌのガラス製フラスコにＤＭＦ２８０ｇに３、３’−ビス（アミノフェノキシフェニル）プロパン（以下、ＢＡＰＰ−Ｍという）０．１３３８ｍｏｌ及びα，ω−ビス（３−アミノプロピル）ポリジメチルシロキサン（ＡＰＰＳ）０．０１４８７ｍｏｌを仕込み窒素雰囲気下で撹拌溶解する。さらに溶液を氷水で冷やしつつ、かつフラスコ内の雰囲気を窒素置換しながら撹拌しながらＢＰＤＡ ０．１４８７ｍｏｌを粘度に注目しながら徐々に添加した。粘度が１０００poiseに達したところでＢＰＤＡの添加をやめポリアミド酸重合体溶液を得た。
【００８３】
このポリアミド酸溶液にＤＭＦ１５０ｇ、β−ピコリン３５ｇ、無水酢酸６０ｇを加え１時間撹拌した後、さらに１００℃下で１時間撹拌し、イミド化させた。その後、高速で撹拌したメタノール中にこの溶液を少しづつ垂らした。メタノール中に析出した糸状のポリイミドを１００℃で３０分乾燥後、ミキサーで粉砕し、メタノールでソックスレー洗浄を行い、１００℃で２時間乾燥させ、ポリイミド粉末を得た。得られたポリイミドはＤＭＦ、１，４−ジオキサン、１，３−ジオキソラン、ＴＨＦに不溶であった。
【００８４】
（実施例１〜１９および比較例１〜４）
第１表〜第３表に示すとおり、ポリイミド、エポキシ樹脂、および硬化促進剤または硬化剤の混合物を、記載の溶媒で作製し、接着剤を作製した。
【００８５】
次いでこれら各接着剤溶液を乾燥後の塗布厚さが、記載の２５μｍ〜５０μｍの厚みにになるように、１００μｍのポリエチレンテレフタレートフイルムに塗布し、４０℃×２分乾燥させ引き剥がした後、ピン枠に固定し、１２０℃×５分、１７０℃×３分、加熱乾燥し溶剤を除去した。これに２５μｍ〜５０μｍの離型フィルム（ＰＥＴまたはＰＥＮ）を熱プレスにより、温度１４０℃×圧力１０kg／cm2×３分で圧着積層し、ボンディングシートを作製した。
【００８６】
次に、このボンディングシートの物性を測定するために、離型フィルムを取り除いた接着剤シートを、１８μｍの電解銅箔の粗面と積層し、温度２００℃×圧力３０kg／cm2×５分で圧着積層し、積層フィルムを作製し、接着剤層を１７０℃×３時間硬化させることによって、接着剤からなる積層フィルムを作製した。
【００８７】
このようにして得られた積層フイルムの特性は第１表および第２表に示すとおりであり、第３表に示した比較例からみても本発明のボンディングシートを用いたものが、すぐれた接着性、半田耐熱特性をもつことがわかる。
【００８８】
【表１】
0004620834.tif 000019
【００８９】
【表２】
0004620834.tif 000020
【００９０】
【表３】
0004620834.tif 000021
【００９１】
【発明の効果】
本発明により接着性、半田耐熱性にすぐれたボンディングシートの提供が可能になった。本発明のボンディングシートは、使用される可溶性ポリイミド樹脂が、１，４−ジオキサン、１，３−ジオキソランやＴＨＦのような低沸点溶媒に固形分濃度１０％以上溶解するため、塗膜や接着剤としての加工性に優れる。また、使用される可溶性ポリイミド樹脂のガラス転移温度が高く低吸水率であるため、本発明のボンディングシートは、接着剤、複合材料、電気電子材料等の分野での応用が可能で、具体的にはプリント配線基板、フレキシブル配線基板、テープキャリア、半導体集積回路素子等の電子部品の接着剤、接着フィルムとして、また、アルミ、鉄、セラミック、繊維、フィラー等の接着剤、結束剤として使用され得る。